(57)【要約】  選択還元触媒に尿素水などを噴霧供給することで、ボイラーなどから排気される窒素酸化物を浄化する際に、Ｎ２ＯやＮＯｘの副生およびアンモニアの漏出を抑制することができる、耐熱性に優れたアンモニア酸化触媒、およびそれを用いた排気ガス浄化装置並びに排気ガス浄化方法を提供する。  排気ガスに、尿素またはアンモニアを添加し選択還元型触媒（ＳＣＲ）により窒素酸化物を選択的に還元する際に、余剰のアンモニアを酸化除去するためのアンモニア酸化触媒（ＡＭＯＸ）において、一体構造型担体の表面に、少なくともチタニア及びシリカを主成分とする複合酸化物（Ａ）、アルミナ、又はアルミナ及びシリカからなる複合酸化物（Ｂ）のいずれかを含む無機母材に貴金属を担持した触媒を含む触媒層（下層）と、少なくともシリカ、酸化タングステン、セリア、及びジルコニアからなる複合酸化物（Ｃ）を含む触媒層（上層）を有する、少なくとも二層の触媒層を被覆してなり、複合酸化物（Ｃ）の組成が、シリカ：２０重量％以下、酸化タングステン：１〜５０重量％、セリア：１〜６０重量％、及びジルコニア：３０〜９０重量％であるアンモニア酸化触媒などによって提供する。【特許請求の範囲】
【請求項１】
希薄燃焼機関から排出される排気ガスに、窒素酸化物の還元剤として尿素またはアンモニアを添加し選択還元型触媒（ＳＣＲ）により窒素酸化物を選択的に還元する際に、余剰のアンモニアを酸化除去するためのアンモニア酸化触媒（ＡＭＯＸ）において、
一体構造型担体の表面に、少なくともチタニア及びシリカを主成分とする複合酸化物（Ａ）、アルミナ、又はアルミナ及びシリカからなる複合酸化物（Ｂ）のいずれかを含む無機母材に、貴金属元素を担持した触媒を含む触媒層（下層）と、少なくともシリカ、酸化タングステン、セリア、及びジルコニアからなる複合酸化物（Ｃ）を含む触媒層（上層）を有する、少なくとも二層の触媒層を被覆してなり、複合酸化物（Ｃ）の組成が、シリカ：２０重量％以下、酸化タングステン：１〜５０重量％、セリア：１〜６０重量％、及びジルコニア：３０〜９０重量％であることを特徴とするアンモニア酸化触媒。
【請求項２】
複合酸化物（Ａ）の組成が、チタニア：６０〜９９重量％及びシリカ：１〜４０重量％であることを特徴とする請求項１記載のアンモニア酸化触媒。
【請求項３】
複合酸化物（Ａ）が、さらに、ジルコニア、又はアルミナを含み、その含有量が、３０重量％以下であることを特徴とする請求項１又は２に記載のアンモニア酸化触媒。
【請求項４】
複合酸化物（Ｂ）の組成が、アルミナ：７０〜９９．９重量％及びシリカ：０．１〜３０重量％であることを特徴とする請求項１に記載のアンモニア酸化触媒。
【請求項５】
複合酸化物（Ｃ）の組成が、シリカ：０．１〜５重量％、酸化タングステン：３〜３０重量％、セリア：５〜４０重量％、及びジルコニア：５０〜９０重量％であることを特徴とする請求項１記載のアンモニア酸化触媒。
【請求項６】
触媒層（下層）が、さらに複合酸化物（Ｃ）、又はゼオライト（D）を含むことを特徴とする請求項１に記載のアンモニア酸化触媒。
【請求項７】
触媒層（上層）が、さらにゼオライト（Ｄ）を含むことを特徴とする請求項１に記載のアンモニア酸化触媒。
【請求項８】
担時する貴金属元素が、白金であることを特徴とする請求項１に記載のアンモニア酸化触媒。
【請求項９】
ゼオライト（Ｄ）が、少なくとも鉄を含み、その含有量がＦｅ２Ｏ３換算で０．１〜５重量％であることを特徴とする請求項６又は７に記載のアンモニア酸化触媒。
【請求項１０】
複合酸化物（Ａ）又は複合酸化物（Ｂ）を含む無機母材に担持される貴金属元素の含有量が、一体構造型担体の単位体積あたり０．０１〜１．０ｇ／Ｌであることを特徴とする請求項１に記載のアンモニア酸化触媒。
【請求項１１】
触媒層（下層）の複合酸化物（Ａ）、アルミナ、又は複合酸化物（Ｂ）のいずれかを含む無機母材の被覆量が、一体構造型担体の単位体積あたり１０〜６０ｇ／Ｌであることを特徴とする請求項１に記載のアンモニア酸化触媒。
【請求項１２】
触媒層（上層）の複合酸化物（Ｃ）の被覆量が、一体構造型担体の単位体積あたり１０〜１５０ｇ／Ｌであることを特徴とする請求項１に記載のアンモニア酸化触媒。
【請求項１３】
触媒層（下層）の複合酸化物（Ｃ）、又はゼオライト（D）の被覆量が、一体構造型担体の単位体積あたり０〜１２０ｇ／Ｌであることを特徴とする請求項６に記載のアンモニア酸化触媒。
【請求項１４】
触媒層（上層）のゼオライト（Ｄ）の被覆量が、一体構造型担体の単位体積あたり０〜１５０ｇ／Ｌであることを特徴とする請求項７に記載のアンモニア酸化触媒。
【請求項１５】
排気ガス流路に、一酸化窒素、炭化水素の酸化機能を有する酸化触媒（ＤＯＣ）と、パティキュレートマターを捕集し燃焼除去するフィルター（ＤＰＦ）と、尿素水溶液もしくはアンモニア水溶液を供給する噴霧手段と、選択還元型触媒（ＳＣＲ）と、請求項１〜１４のいずれかに記載のアンモニア酸化触媒（ＡＭＯＸ）をこの順序で配置したことを特徴とする排気ガス浄化装置。
【請求項１６】
選択還元型触媒（ＳＣＲ）が、少なくとも鉄元素を含むゼオライト（Ｄ）と、実質的にシリカ、酸化タングステン、セリア、及びジルコニアからなる複合酸化物（Ｃ）を含む触媒層を一体構造型担体の表面に被覆してなることを特徴とする請求項１５記載の排気ガス浄化装置。
【請求項１７】
請求項１５又は１６に記載の排気ガス浄化装置を用いて、希薄燃焼機関から排出される排気ガスを酸化触媒（ＤＯＣ）とフィルター（ＤＰＦ）に通過させ、排気ガス中の炭化水素成分、一酸化炭素を浄化するとともに、一酸化窒素の多くを二酸化窒素に転化した後、尿素水溶液またはアンモニア水溶液を噴霧供給して、選択還元型触媒（ＳＣＲ）を通過させて排気ガス中の窒素酸化物を還元し、余剰のアンモニアをアンモニア酸化触媒（ＡＭＯＸ）で酸化除去することを特徴とする排気ガス浄化方法。
【発明の詳細な説明】
【技術分野】
【０００１】
本発明は、アンモニア酸化触媒、およびそれを用いた排気ガス浄化装置並びに排気ガス浄化方法に関し、より詳しくは、選択還元触媒に還元成分として尿素水やアンモニア水を噴霧供給することで、ボイラー、ガスタービン、またリーンバーン型ガソリンエンジン、ディーゼルエンジン等希薄燃焼機関から排気される窒素酸化物（ＮＯやＮＯ２）を浄化する際に、高い空間速度（Ｓｐａｃｅ  Ｖｅｌｏｃｉｔｙ：ＳＶともいう）下でも効果的にＮ２ＯやＮＯｘの副生およびアンモニアの漏出を抑制することができ、耐熱性に優れ圧力損失が小さく、かつ使用する貴金属量を低減可能なアンモニア酸化触媒、およびそれを用いた排気ガス浄化装置並びに排気ガス浄化方法に関するものである。
【背景技術】
【０００２】
ボイラー、リーンバーン型ガソリンエンジン、ディーゼルエンジン等の希薄燃焼機関から排出される排気ガスには、その構造、種類に応じて、燃料や燃焼空気に由来した様々な有害物質が含まれる。このような有害物質には炭化水素（ＨＣ）、可溶性有機成分（Ｓｏｌｕｂｌｅ  Ｏｒｇａｎｉｃ  Ｆｒａｃｔｉｏｎ：ＳＯＦともいう）、煤（Ｓｏｏｔ）、一酸化炭素（ＣＯ）、窒素酸化物（ＮＯｘ）などがあり、これらは大気汚染防止法で規制されている。そして、それらの浄化方法として、排気ガスを触媒に接触させ、浄化する接触処理法が実用化されている。【０００３】
また、このような希薄燃焼機関では、燃料の種類や供給量に応じて燃焼に最適な量の空気を供給するなどの操作により燃焼温度を制御し、不完全燃焼物であるＣＯやＴＨＣなどの有害物質の発生量を抑制することがあるが、一方で燃焼温度が高くなりＮＯｘの生成を招く場合もある。このような状況は内燃機関でも同様であり、ディーゼル機関の場合は希薄燃焼によってエンジンを稼動する構造であることから、窒素酸化物が排出されやすい。中でも自動車に搭載されるディーゼルエンジンの場合、その稼動条件は常に変化することから、有害物質の発生を適切に抑制することは特に困難であった。【０００４】
このように排出される有害物質の浄化方法として、排ガス流路に触媒を設置する方法が広く検討されてきた。エンジンから排出される有害成分や排気ガス規制により使用する触媒は異なるが、主にＳＯＦ成分を浄化する目的の酸化触媒や未燃ガス成分を酸化浄化する目的の触媒、またそれらとフィルターを組み合わせ、煤成分を捕集・酸化浄化させる触媒システムなどが提案されてきた。これらの触媒には酸化反応を促進させる目的で主にＰｔやＰｄなどの貴金属が使用されている。ディーゼルエンジンはガソリンエンジンなどに比べると比較的排気量が大きく流出する排気ガス量が多いことから、十分な浄化性能を得る為には必然的に触媒の容積もガソリンエンジン用触媒などと比べると大きくなり、使用される貴金属量も多い。自動車からの排出ガス規制が先行していたガソリンエンジン用触媒も従来から貴金属成分を使用しており、ディーゼルエンジンの排出ガス規制の強化により、地球上の資源のなかでも比較的希少で高価な貴金属がますます使用される状況となった。【０００５】
加えてＮＯｘの排出ガス規制に伴い、ＮＯｘ浄化触媒としてＮＯｘ吸蔵触媒や選択還元触媒（Ｓｅｌｅｃｔｉｖｅ  Ｃａｔａｌｙｔｉｃ  Ｒｅｄｕｃｔｉｏｎ：以下、ＳＣＲということがある）を用いた触媒システムも提案されてきた。  ＳＣＲ触媒にはＮＯｘ浄化に用いる還元剤が数種知られているが、ＮＨ３成分を還元剤として用いるＳＣＲでは、主として次に示す反応式（１）〜（３）によって、ＮＯｘを最終的にＮ２に還元する。
４ＮＯ＋４ＮＨ３＋Ｏ２→４Ｎ２＋６Ｈ２Ｏ      ・・・（１）
６ＮＯ２＋８ＮＨ３→７Ｎ２＋１２Ｈ２Ｏ        ・・・（２）
ＮＯ＋ＮＯ２＋２ＮＨ３→２Ｎ２＋３Ｈ２Ｏ      ・・・（３）【０００６】
このような反応機構を利用した脱硝触媒システムには、還元成分としてガス化したＮＨ３を用いても良い。しかし、ＮＨ３はそれ自体、刺激臭があるなど有害性を有するため、ＮＨ３成分として脱硝触媒の上流から尿素水を添加して、熱分解や加水分解によりＮＨ３を発生させ、還元剤として前記式の反応により脱硝性能を発現させる方式が提案されている。【０００７】
このように尿素の分解でＮＨ３を得る反応式は、以下のとおりである。
ＮＨ２−ＣＯ−ＮＨ２→ＮＨ３＋ＨＮＣＯ  （尿素熱分解）
ＨＮＣＯ＋Ｈ２Ｏ→ＮＨ３＋ＣＯ２        （イソシアン酸加水分解）
ＮＨ２−ＣＯ−ＮＨ２＋Ｈ２Ｏ→２ＮＨ３＋ＣＯ２    （尿素加水分解）【０００８】
排気ガス中のＮＯｘの浄化に際しては、供給されたＮＨ３が前記脱硝反応（１）〜（３）においてすべて消費されるのが理想的である。しかし実走行条件で過渡的な運転条件が想定されるディーゼルエンジン搭載車両でのＮＯｘ浄化においては、あらゆる走行条件にも効果的にＮＯｘ浄化できるように、反応消費分よりも過剰な還元剤を供給し意図的にＳＣＲ触媒表面上に吸着させたＮＨ３を用いることも想定されている。このようにＮＨ３がＳＣＲ触媒に吸着した状態で急加速されるなどにより排気ガス温度が急昇温すると、脱離したＮＨ３がＮＯｘ浄化反応には寄与せず、ＳＣＲ触媒下流に漏出（以下、スリップ、またはＮＨ３スリップということがある）し、新たな環境汚染などの二次公害を引き起こす危険性が指摘されていた。【０００９】
このような問題の対策として、吸着ＮＨ３を用いたＮＯｘ浄化を必要としない程度にＳＣＲの容量を大きくする事も考えられるが、自動車用途では触媒の搭載容量や配置に制限があり、単純にＳＣＲの触媒容量を増やすという対応は現実的な解決策とは言い難い。【００１０】
これ以外にも、ＳＣＲ触媒だけでなくその他の触媒を加えた後処理システムとして様々な触媒技術が検討されてきた（特許文献１、特許文献４）。また、ＳＣＲからスリップしたＮＨ３を浄化するために、ＳＣＲの後段に白金（Ｐｔ）やパラジウム（Ｐｄ）、ロジウム（Ｒｈ）などをアルミナなどの母材に担持したＮＨ３浄化触媒を設置して、スリップしたＮＨ３を下記反応式（４）のように酸化する浄化方法も検討されてきた。
２ＮＨ３＋３／２Ｏ２→Ｎ２＋３Ｈ２Ｏ        ・・・（４）【００１１】
しかし、上記のＮＨ３を浄化する触媒では、触媒活性種として酸化性能が高い白金や、パラジウム、ロジウムなどの貴金属成分を用いることから、下記反応式（５）〜（７）のように、ＮＨ３の酸化と同時に新たにＮ２ＯやＮＯ、ＮＯ２などのＮＯｘ成分の発生を引き起こす問題があった。
２ＮＨ３＋５／２Ｏ２→２ＮＯ＋３Ｈ２Ｏ      ・・・（５）
２ＮＨ３＋７／２Ｏ２→２ＮＯ２＋３Ｈ２Ｏ    ・・・（６）
２ＮＨ３＋２Ｏ２→Ｎ２Ｏ＋３Ｈ２Ｏ          ・・・（７）【００１２】
このようなＮＯｘの発生を抑制するため、下層にＮＨ３の酸化分解活性を有する成分を配し、上層に脱硝成分を配した浄化触媒が提案されている（特許文献５）。これはＮＨ３酸化によりＮＨ３を浄化するのみならず、上述反応式（５）〜（７）のＮＨ３酸化によって生じるＮＯｘを、酸化反応にまだ使用されていないスリップＮＨ３と反応させＮＯｘ浄化反応も担う触媒とも解釈できる。上層の脱硝成分としてはチタン、タングステン、モリブデン、又はバナジウムから選ばれる１種以上の酸化物を用いた排ガス浄化用触媒（特許文献２参照）や、上層にＣｅ−Ｔｉ−ＳＯ４−Ｚｒ系成分とＦｅ−Ｓｉ−Ａｌ酸化物系成分の混合系を用いたアンモニア酸化分解触媒（特許文献３参照）、上層にＦｅあるいはＣｅ含有ゼオライトを用いた浄化触媒（特許文献６参照）も提案されている。これらのＮＨ３浄化を担う触媒にもＮＨ３酸化成分として貴金属が使用されている。【００１３】
ここまで述べたように年々排出ガス規制が厳しくなる中で、排ガス浄化触媒システムが車に搭載される比率が高くなり、希少で高価な貴金属を多量に使用する状況で貴金属価格が高騰してきた。一方で自動車排気ガス浄化触媒としてはあまりにも高価な触媒は車両価格が高くなる一因となるために現実的ではなく、より少ない貴金属使用量で十分な浄化性能が発揮される、より安価な活性成分による浄化技術が検討されている。【００１４】
例えば貴金属粒子と助触媒成分および基材で構成される触媒系において、シンタリングにより貴金属粒子と助触媒成分の接触面積が減少しないように、逆ミセル法を用いて触媒のミセル内部に貴金属塩と金属塩とを同時に存在した状態として複合微粒子を形成することにより、金属化合物の有する助触媒効果が発揮されるようにし、触媒活性が高く低コストの高耐熱性触媒を得る事ができると記載されている（特許文献７）。また例えば、自動車触媒における白金族元素の代替金属としてＡｕをもちいた排ガス触媒について多くの研究がなされている。例えば、高いＣＯ酸化活性を有するＡｕ触媒からなる排気ガス浄化触媒として、セリア含有量が４０〜８０重量％のセリア−ジルコニア固溶体からなる担体にＡｕを担持することなどが報告されている（特許文献８）。【００１５】
このような状況の中で、上述のＮＨ３を還元剤として用いるＳＣＲ触媒システムにおいて、スリップＮＨ３の浄化を目的とした触媒の貴金属使用量を低減でき、Ｎ２ＯやＮＯｘの発生を抑制する機能も有するスリップＮＨ３浄化触媒が求められていた。
特に、スリップＮＨ３浄化触媒は排気ガス浄化装置の最後尾で使用される関係で排気ガスの温度が配管内を通る間に低下し、スリップＮＨ３浄化触媒の触媒床温度が低くなってしまうので、より低温で高いＮＨ３浄化性能を発揮する触媒が切望されていた。
【先行技術文献】
【特許文献】
【００１６】
【特許文献１】特表２００４−５２４９６２号公報
【特許文献２】特開平１０−５５９１号公報
【特許文献３】特開２００５−２３８１９５号公報
【特許文献４】特表２００２−５０２９２７号公報
【特許文献５】特開平０７−３２８４３８号公報
【特許文献６】特願２００８―２７９３３４号公報
【特許文献７】特開２００５―１８５９６９号公報
【特許文献８】特開２００８―２９６１０７号公報
【発明の概要】
【発明が解決しようとする課題】
【００１７】
本発明の目的は、上記従来の課題に鑑み、選択還元触媒に還元成分として尿素水やアンモニア水を噴霧供給することで、ボイラー、ガスタービン、またリーンバーン型ガソリンエンジン、ディーゼルエンジン等の希薄燃焼機関から排気される窒素酸化物（ＮＯやＮＯ２）を浄化する際に、選択還元触媒からスリップしたアンモニアを高い空間速度（ＳＶ）下でも効果的にＮ２ＯやＮＯｘの副生を抑制しつつ酸化浄化することが可能なアンモニア酸化触媒（ＡＭＯＸ）において、耐熱性に優れ圧力損失が小さくかつ使用する貴金属量を低減可能なアンモニア酸化触媒、およびそれを用いた排気ガス浄化装置並びに排気ガス浄化方法を提供することにある。
【課題を解決するための手段】
【００１８】
本発明者らは、このような上記課題を解決するために鋭意研究を重ねた結果、ＮＨ３成分を還元剤として用いてＮＯｘ成分を選択還元型触媒により浄化する際、選択還元型触媒の後段に、一体構造型担体の表面に、少なくともチタニア及びシリカを主成分とする複合酸化物（Ａ）、又はアルミナ及びシリカからなる複合酸化物（Ｂ）を含む無機母材に、貴金属元素を担持した触媒を含む触媒層（下層）と、少なくともシリカ、酸化タングステン、セリア、及びジルコニアからなる複合酸化物（Ｃ）を含む触媒層（上層）を有する、少なくとも二層の触媒層を被覆した触媒を配置することで、選択還元型触媒からのスリップＮＨ３を低貴金属担持量でも高貴金属担持量と同等レベルで酸化浄化が可能になることを見出して、本発明を完成するに至った。【００１９】
すなわち、本発明の第１の発明によれば、希薄燃焼機関から排出される排気ガスに、窒素酸化物の還元剤として尿素またはアンモニアを添加し選択還元型触媒（ＳＣＲ）により窒素酸化物を選択的に還元する際に、余剰のアンモニアを酸化除去するためのアンモニア酸化触媒（ＡＭＯＸ）において、一体構造型担体の表面に、少なくともチタニア及びシリカを主成分とする複合酸化物（Ａ）、アルミナ、又はアルミナ及びシリカからなる複合酸化物（Ｂ）のいずれかを含む無機母材に貴金属元素を担持した触媒を含む触媒層（下層）と、少なくともシリカ、酸化タングステン、セリア、及びジルコニアからなる複合酸化物（Ｃ）を含む触媒層（上層）を有する、少なくとも二層の触媒層を被覆してなり、複合酸化物（Ｃ）の組成が、シリカ：２０重量％以下、酸化タングステン：１〜５０重量％、セリア：１〜６０重量％、及びジルコニア：３０〜９０重量％であることを特徴とするアンモニア酸化触媒が提供される。【００２０】
また、本発明の第２の発明によれば、第１の発明において、複合酸化物（Ａ）の組成が、チタニア：６０〜９９重量％及びシリカ：１〜４０重量％であることを特徴とするアンモニア酸化触媒が提供される。
また、本発明の第３の発明によれば、第１又は２の発明において、複合酸化物（Ａ）が、さらに、ジルコニア、又はアルミナを含み、その含有量が、３０重量％以下であることを特徴とするアンモニア酸化触媒が提供される。
また、本発明の第４の発明によれば、第１の発明において、複合酸化物（Ｂ）の組成が、アルミナ：７０〜９９．９重量％及びシリカ：０．１〜３０重量％であることを特徴とするアンモニア酸化触媒が提供される。
また、本発明の第５の発明によれば、第１の発明において、複合酸化物（Ｃ）の組成が、シリカ：０．１〜５重量％、酸化タングステン：３〜３０重量％、セリア：５〜４０重量％、及びジルコニア：５０〜９０重量％であることを特徴とするアンモニア酸化触媒が提供される。
また、本発明の第６の発明によれば、第１の発明において、触媒層（下層）がさらに複合酸化物（Ｃ）、又はゼオライト（Ｄ）を含むことを特徴とするアンモニア酸化触媒が提供される。
また、本発明の第７の発明によれば、第１の発明において、触媒層（上層）がさらにゼオライト（Ｄ）を含むことを特徴とするアンモニア酸化触媒が提供される。
また、本発明の第８の発明によれば、第１の発明において、担持される貴金属元素が白金であることを特徴とするアンモニア酸化触媒が提供される。
また、本発明の第９の発明によれば、第６又は７の発明において、ゼオライト（Ｄ）が少なくとも鉄を含み、その含有量がＦｅ２Ｏ３換算で０．１〜５重量％であることを特徴とするアンモニア酸化触媒が提供される。
また、本発明の第１０の発明によれば、第１の発明において、複合酸化物（Ａ）又は複合酸化物（Ｂ）を含む無機母材に担持される貴金属元素の含有量が、一体構造型担体の単位体積あたり０．０１〜１．０ｇ／Ｌであることを特徴とするアンモニア酸化触媒が提供される。【００２１】
また、本発明の第１１の発明によれば、第１の発明において、触媒層（下層）の複合酸化物（Ａ）、アルミナ、又は複合酸化物（Ｂ）のいずれかを含む無機母材の被覆量が、一体構造型担体の単位体積あたり１０〜６０ｇ／Ｌであることを特徴とするアンモニア酸化触媒が提供される。
また、本発明の第１２の発明によれば、第１の発明において、触媒層（上層）の複合酸化物（Ｃ）の被覆量が、一体構造型担体の単位体積あたり１０〜１５０ｇ／Ｌであることを特徴とするアンモニア酸化触媒が提供される。
また、本発明の第１３の発明によれば、第６の発明において、触媒層（下層）の複合酸化物（Ｃ）、又はゼオライト（Ｄ）の被覆量が、一体構造型担体の単位体積あたり０〜１２０ｇ／Ｌであることを特徴とするアンモニア酸化触媒が提供される。
また、本発明の第１４の発明によれば、第７の発明において、触媒層（上層）のゼオライト（Ｄ）の被覆量が、一体構造型担体の単位体積あたり０〜１５０ｇ／Ｌであることを特徴とするアンモニア酸化触媒が提供される。【００２２】
また、本発明の第１５の発明によれば、排気ガス流路に、一酸化窒素、炭化水素の酸化機能を有する酸化触媒（ＤＯＣ）と、パティキュレートマターを捕集し燃焼除去するフィルター（ＤＰＦ）と、尿素水溶液もしくはアンモニア水溶液を供給する噴霧手段と、選択還元型触媒（ＳＣＲ）と、第１〜１４のいずれかの発明のアンモニア酸化触媒（ＡＭＯＸ）をこの順序で配置したことを特徴とする排気ガス浄化装置が提供される。
さらに、本発明の第１６の発明によれば、第１５の発明において、選択還元型触媒（ＳＣＲ）が、少なくとも鉄元素を含むゼオライト（Ｄ）と、実質的にシリカ、酸化タングステン、セリア、及びジルコニアからなる複合酸化物（Ｃ）を含む触媒層を一体構造型担体の表面に被覆してなることを特徴とする排気ガス浄化装置が提供される。【００２３】
一方、本発明の第１７の発明によれば、第１５又は１６の発明の排気ガス浄化装置を用いて、希薄燃焼機関から排出される排気ガスを酸化触媒（ＤＯＣ）とフィルター（ＤＰＦ）に通過させ、排気ガス中の炭化水素成分、一酸化炭素を浄化するとともに、一酸化窒素の多くを二酸化窒素に転化した後、尿素水溶液またはアンモニア水溶液を噴霧供給して、選択還元型触媒（ＳＣＲ）を通過させて排気ガス中の窒素酸化物を還元し、余剰のアンモニアをアンモニア酸化触媒（ＡＭＯＸ）で酸化除去することを特徴とする排気ガス浄化方法が提供される。
【発明の効果】
【００２４】
本発明のアンモニア酸化触媒によれば、各種希薄燃焼機関から排出される排気ガス中のＮＯｘに対して、還元剤としてＮＨ３成分を選択還元型触媒により、例えば１３０〜５６０℃という低温から高温にかけての広い温度範囲で処理した場合に、スリップしたＮＨ３を従来技術に比べて低貴金属担持量であっても高い効率で浄化し、かつＮ２Ｏの副生やＮＨ３の酸化に伴う新たなＮＯｘの発生を抑制することができる。また、触媒成分として、バナジウム等有害な重金属が含まれないことから、安全性が高い。さらに、圧力損失も軽減できることから低燃費化・高出力化の要請にも応えることができる。
【図面の簡単な説明】
【００２５】
【図１】図１は、本発明のアンモニア酸化触媒（実施例）又は従来のアンモニア酸化触媒（比較例）を用いた場合のアンモニア転化率を表すグラフである。
【図２】図２は、本発明のアンモニア酸化触媒（実施例）又は従来のアンモニア酸化触媒（比較例）を用いた場合のＮ２O排出濃度を表すグラフである。
【図３】図３は、本発明のアンモニア酸化触媒（実施例）又は従来のアンモニア酸化触媒（比較例）を用いた場合のＮＯｘ排出濃度を表すグラフである。
【発明を実施するための形態】
【００２６】
以下、本発明のアンモニア酸化触媒、およびそれを用いた排気ガス浄化装置並びに排気ガス浄化方法について、主に自動車に使用されるディーゼルエンジンを例にして詳細に説明する。
【００２７】
１．アンモニア酸化触媒（ＡＭＯＸ）
本発明のアンモニア酸化触媒（以下、本触媒ともいう）は、希薄燃焼機関から排出される排気ガスに、窒素酸化物の還元剤として尿素またはアンモニアを添加し選択還元型触媒（ＳＣＲ）により窒素酸化物を選択的に還元する際に、余剰のアンモニアを酸化除去するためのアンモニア酸化触媒（ＡＭＯＸ）において、一体構造型担体の表面に、少なくともチタニア及びシリカを主成分とする複合酸化物（Ａ）、アルミナ、又はアルミナ及びシリカからなる複合酸化物（Ｂ）のいずれかを含む無機母材に貴金属元素を担持した触媒を含む触媒層（下層）と、少なくともシリカ、酸化タングステン、セリア、及びジルコニアからなる複合酸化物（Ｃ）を含む触媒層（上層）を有する、少なくとも二層の触媒層を被覆してなり、複合酸化物（Ｃ）の組成が、シリカ：２０重量％以下、酸化タングステン：１〜５０重量％、セリア：１〜６０重量％、及びジルコニア：３０〜９０重量％であることを特徴とする。
【００２８】
（１）下層触媒層
本発明のアンモニア酸化触媒において、下層触媒層は、少なくともチタニア及びシリカを主成分とする複合酸化物（Ａ）、アルミナ、又はアルミナ及びシリカからなる複合酸化物（Ｂ）のいずれかを含む無機母材に貴金属元素を担持した触媒を含んでおり、アンモニア酸化機能を有する。
【００２９】
（１−１）貴金属成分
本発明において、貴金属成分とは、白金、パラジウム、又はロジウムから選ばれる一種以上の元素である。このうち白金は酸化活性が高く、優れたＮＨ３酸化性能を発揮するので、主要な貴金属成分として、下層触媒層に含有することが望ましい。ここで、主要な貴金属成分とは、本発明の触媒に使用される貴金属の総量に対して５０重量％以上含有させる成分をいい、貴金属の全てが白金であっても良い。
この場合、貴金属の使用量は、本発明の下層触媒層成分を一体構造型担体上に被覆した場合、一体構造型担体の単位体積あたり、０．０１〜１．０ｇ／Ｌである事が好ましく、０．０２〜０．５ｇ／Ｌである事がより好ましい。０．０１ｇ／Ｌ未満では貴金属の活性を充分に利用できず、１．０ｇ／Ｌを超えてもそれ以上の効果の向上が期待できない。
【００３０】
下層触媒層を形成する触媒成分は、貴金属が特にＰｔ、又はＰｄであると優れた酸化性能を発揮する。上記のとおりＰｔは優れた酸化性の触媒活性種であるから、その比表面積を高く維持することで活性面が増え、高い活性を発揮することができる。
そのため、本発明では、チタニア及びシリカを主成分とし、必要に応じ、ジルコニア、アルミナを加えた複合酸化物（Ａ）、アルミナ、又はアルミナ及びシリカからなる複合酸化物（Ｂ）を含む無機母材に貴金属が担持されることが好ましい。これにより貴金属を高分散に担持することができ、また耐熱性が高いので貴金属成分が焼結し難くなり、使用時における貴金属の高分散を長期間維持しうる。
【００３１】
（１−２）複合酸化物（Ａ）
複合酸化物（Ａ）は、比表面積値が高く、耐熱性にも優れたチタニア及びシリカを主成分として含む無機母材であり、白金などの貴金属成分を高分散に担持することができる。
複合酸化物（Ａ）の組成は、チタニア：６０〜９９重量％及びシリカ：１〜４０重量％であることが好ましい。複合酸化物（Ａ）は、さらに、ジルコニア、アルミナの少なくとも一種以上を含み、複合酸化物（Ａ）に占めるジルコニア、アルミナの少なくとも一つの割合が０〜３０重量％であることがより好ましい。
すなわち、本発明では複合酸化物（Ａ）としてチタニアとシリカを必須とし、３０重量％以下のジルコニア、アルミナの少なくとも一つを含む複合酸化物、例えばチタニア−シリカ、チタニア−シリカ−ジルコニア、チタニア−シリカ−アルミナ、又はチタニア−シリカ−ジルコニア−アルミナなどの無機酸化物が使用できる。
このような無機酸化物（無機母材）は、貴金属成分の分散性の点からいえば、比表面積（ＢＥＴ法による、以下同様）が３０ｍ２／ｇ以上であることが好ましく、更に１００ｍ２／ｇ以上であるものがより好ましい。比表面積値が３０ｍ２／ｇ以上であれば貴金属を高分散状態で安定に担持させることができる。
【００３２】
（１−３）アルミナ
アルミナは、α−アルミナを除きＢＥＴ比表面積が高く、耐熱性にも優れているので白金などの貴金属成分を高分散に担持させる母材として非常に有用である。
さらに、アルミナは、末端が水酸基（−ＯＨ基）となったものの他、O−が露出したもの、Ｈ２Ｏが配位してＯ＋が形成されたもの、Ａｌの配位不飽和によりＡｌ＋が形成されたものなどが多数存在する。これらがそれぞれ特異的に高い電荷（＋−）を帯びているため、触媒の活性点として機能し易い。その内、正（＋）の電荷を帯びた表面の活性点は一般に「酸点」と呼ばれ、水酸基（−ＯＨ基）の水素にＮＨ３が吸着する。
アルミナの種類は、ＢＥＴ比表面積の低いα−アルミナを除く、γ−アルミナ、δ−アルミナ、θ−アルミナ、又はベーマイトのいずれかが好ましい。
【００３３】
（１−４）複合酸化物（Ｂ）
本発明では、上記のようにアルミナ単独でも良いが、アルミナはＮＨ３を吸着するものの自体の酸性は弱い。一方、シリカ単独ではＮＨ３を物理吸着しかできない。しかし、アルミナにシリカを加えた複合酸化物（Ｂ）は、ＮＨ３を強く吸着すると共に酸点の数も多いので、貴金属によるＮＨ３の酸化活性を促進することができる。
そのため、本発明では、ＢＥＴ比表面積が高く、耐熱性にも優れているアルミナ及びシリカからなる複合酸化物（Ｂ）に白金などの貴金属成分を担持して用いることが好ましい。複合酸化物（Ｂ）の組成は、特に制限されないが、アルミナ：７０〜９９．９重量％、シリカ：０．１〜３０重量％であることが好ましく、アルミナ：７５〜９９重量％、シリカ：１〜２５重量％であることがより好ましい。
【００３４】
上記の無機母材に貴金属を担持させるには、塩化白金（ＩＶ）酸、亜硝酸ジアンミン白金（ＩＩ）、水酸化白金酸アミン溶液、塩化白金酸、硝酸白金、ジニトロジアンミンパラジウム、硝酸パラジウム、塩化パラジウム、塩化ロジウム（ＩＩＩ）、硝酸ロジウム（ＩＩＩ）など金属塩との水溶液と、無機母材とを混合して乾燥、焼成を行う等、適宜公知の方法により行うことができる。
【００３５】
下層触媒層中の複合酸化物（Ａ）、アルミナ、又は複合酸化物（Ｂ）のいずれかを含む無機母材の含有量は、一体構造型担体の単位体積あたり１０〜６０ｇ／Ｌであり、特に１５〜５０ｇ／Ｌであることが望ましい。その理由は、複合酸化物（Ａ）、アルミナ、又は複合酸化物（Ｂ）のいずれかを含む無機母材の量が多すぎると貴金属の分散度向上に寄与しない無駄な無機母材が増えることとなり、逆に少な過ぎるとＮＨ３酸化が促進されずＮＨ３スリップを起こす場合があるからである。
また、本発明の一体型触媒担体に被覆される下層には、上記無機母材である複合酸化物（Ａ）、アルミナ、複合酸化物（Ｂ）とは別に、ＮＯｘの浄化機能を有する材料を有してもよい。ＮＯｘの浄化機能を有する材料としては、後述する複合酸化物（Ｃ）、遷移金属として鉄などをイオン交換したゼオライト（Ｄ）の他、チタニア、ジルコニア、酸化タングステン等の遷移金属酸化物、セリア、ランタン、プラセオジム、サマリウム、ガドリニウム、ネオジム等の希土類酸化物、酸化ガリウム、酸化スズ等の碑金属酸化物、またはこれらの複合酸化物等があげられる。
【００３６】
（１−４）複合酸化物（Ｃ）
本発明において、複合酸化物（Ｃ）は、少なくともシリカ、酸化タングステン、セリア、及びジルコニアからなる複合酸化物（Ｃ）であるが、下層において、この複合酸化物（Ｃ）は任意成分である。ここで、酸化タングステンとは、タングステンの酸化物のほか、タングステン元素単体で存在するものも含むものとする。
複合酸化物（Ｃ）の被覆量は、一体構造型担体の単位体積あたり０〜１２０ｇ／Ｌであり、より好ましくは０〜１００ｇ／Ｌとする。
下層に複合酸化物（Ｃ）が存在することで、ＮＨ３とＮＯｘの反応が促進され、ＳＣＲ機能が増大する。また、酸化タングステンやジルコニアが含まれていることで、ＮＨ３吸着容量が多くなるので、下層触媒層で貴金属と接触できなかったＮＨ３のスリップを抑制する。逆に１２０ｇ／Ｌよりも多いと、下層を構成するＰｔ担持複合酸化物（Ａ）に比べ相対量が増大するため、Ｐｔへのガス拡散が悪化することがある。
【００３７】
（１−５）ゼオライト（Ｄ）
本発明において、ゼオライト（Ｄ）は、例えば三次元の細孔構造を有するβ型、ＭＦＩ型のゼオライトをはじめ、Ａ、Ｘ、Ｙ、ＭＯＲ、ＣＨＡ、ＳＡＰＯなどのゼオライトが挙げられるが、下層において、このゼオライト（Ｄ）は、任意成分である。ゼオライト（Ｄ）の中でも好ましいのは、β型ゼオライト、又はＭＦＩ型のゼオライトである。
下層におけるゼオライト（Ｄ）の含有量は、０〜１２０ｇ／Ｌであり、好ましくは０〜１００ｇ／Ｌである。ゼオライト（Ｄ）が存在することで、ＮＨ３とＮＯｘの反応が促進され、またＮＨ３吸着容量が大きくなるので貴金属と接触するＮＨ３が増え、ＮＨ３酸化が促進されるが、１２０ｇ／Ｌを超えると、下層を構成するＰｔ担持複合酸化物（Ａ）に比べ相対量が増大するため、Ｐｔへのガス拡散が悪化することがある。
また、この下層にはアンモニア酸化機能を有する材料のほかに後述するＮＯｘを浄化する機能を有する材料を含んでも良い。
【００３８】
（２）上層触媒層
上層触媒層は、少なくともシリカ、酸化タングステン、セリア、及びジルコニアからなる複合酸化物（Ｃ）を必須成分とし、貴金属成分を含まずに構成される。複合酸化物（Ｃ）中の酸化タングステンとは、タングステンの酸化物のほか、タングステン元素単体で存在するものも含むものとする。
【００３９】
（２−１）複合酸化物（Ｃ）
本触媒において、複合酸化物（Ｃ）は、シリカ：２０重量％以下、酸化タングステン：１〜５０重量％、セリア：１〜６０重量％、及びジルコニア：３０〜９０重量％から構成され、より好ましくは、シリカ：０．１〜５重量％、酸化タングステン：３〜３０重量％、セリア：５〜４０重量％、及びシルコニア：５０〜９０重量％の組成となるようにする。
【００４０】
複合酸化物（Ｃ）中の各成分の機能については、例えば次のように考えられる。
シリカは、各種金属酸化物と比較してＢＥＴ比表面積の高いことで知られており、シリカとその他元素で構成される複合酸化物系でのＢＥＴ比表面積を増加させることで、活性点数を増大させることができる。さらに、シリカは、直径２〜１０ｎｍのメソポーラスな孔を多数有する多孔質構造をとり、その孔にＮＨ３の酸化反応やＮＯｘ−ＮＨ３反応などで生じたＨ２Ｏを取り込むことで、ＮＨ３の酸化反応やＮＯｘ−ＮＨ３反応などの反応平衡を生成物側にシフトさせることにより、それらの反応を促進する。  
またセリアは、ＮＯｘ吸着機能材料として知られており、本材料系においてもＮＯｘ吸着を促進することでＮＨ３とＮＯｘのＳＣＲ反応を促進でき、ジルコニアは、その他成分を熱的に安定な状態で高分散させる為の分散保持材料として機能する。
一方、タングステンの酸化物は、酸性が強く、アルカリ成分である尿素やアンモニアの吸着力が大きいので、タングステンの酸化物を使用することで脱硝性能が高くなる。
【００４１】
本触媒は、なかでもタングステン酸化物として、あるいはタングステン元素単体でも存在しうるタングステン（Ｗ）の役割が重要であり、セリウム（Ｃｅ）とＷの界面がＤｅＮＯｘ反応を促進するような構造にすることが好ましい。これは、複合酸化物（Ｃ）を構成するＳｉ／Ｗ／Ｃｅ／Ｚｒ材料の内、ＳｉとＺｒを除いたＷ／Ｃｅ材料と、ＳｉとＣｅを除いたＷ／Ｚｒ材料と、Ｓｉを抜いたＷ／Ｃｅ／Ｚｒ材料の４種類の材料粉末を用い、触媒化せず粉末のままでアンモニア−ＳＣＲのモデルガス浄化性能を評価すると、Ｗ／Ｃｅ材料とＷ／Ｚｒ材料の比較では、Ｗ／Ｚｒ材料よりもＷ／Ｃｅ材料のＮＯｘ浄化性能が高くなるからである。
この複合酸化物（Ｃ）は、上記の組成、構造になれば、製法によって特に限定されない。例えば、珪素、タングステン、セリウム、ジルコニウムを含む硝酸塩、硫酸塩、炭酸塩、酢酸塩、塩化物等の形態を有する出発原料を一度に水溶液中に溶解させた後、混合し、ｐＨ調整等により沈殿物として沈降させるか蒸発乾固させるかして得られた固形物を焼成してもよいし、単一もしくは複数の金属塩に上記処理を行うことにより酸化物を形成させた後、残りの金属塩を一度にまたは逐次に担持してもよい。
一度にすべての元素を加えて製造するか、最初に核となる粉末を単数もしくは数種類の元素から製造した後、残りの元素を一度にまたは逐次に担持させることにより、各々の元素を最適な組成で含有する複合酸化物（Ｃ）を調製することができる。
【００４２】
複合酸化物（Ｃ）の被覆量は、一体構造型担体の単位体積あたり１０〜１５０ｇ／Ｌが好ましく、１５〜１２０ｇ／Ｌがより好ましい。１０ｇ／Ｌよりも少ないと、ＮＨ３とＮＯｘの反応が低下し、ＳＣＲ機能が不十分となり、またＮＨ３吸着容量が少なくなるので下層触媒層でＰｔと接触できなかったＮＨ３がスリップすることがある。逆に１５０ｇ／Ｌよりも多いと、圧損上昇によるエンジンへの負荷が大きくなるので好ましくない。
【００４３】
（２−２）ゼオライト（Ｄ）
上層触媒層は、複合酸化物（Ｃ）の他に、任意成分として、ゼオライト（Ｄ）を含むことができる。
本発明においてゼオライト（Ｄ）は、例えば三次元の細孔構造を有するβ型、ＭＦＩ型のゼオライトをはじめ、Ａ、Ｘ、Ｙ、ＭＯＲ、ＣＨＡ、ＳＡＰＯなどのゼオライトが挙げられる。中でも好ましいのは、β型ゼオライト、又はＭＦＩ型のゼオライトである。
【００４４】
本触媒において好ましく使用されるβ型ゼオライトは、例えば、単位胞組成が下記の平均組成式で表され、かつ正方晶系の合成ゼオライトとして分類される。
Ｍｍ／ｘ［ＡｌｍＳｉ（６４−ｍ）Ｏ１２８］・ｐＨ２Ｏ
（式中、Ｍはカチオン種であり、ｘは前記Ｍの価数であり、ｍは０を越え６４未満の数であり、ｐは０以上の数である）
このβ型ゼオライトは、比較的大きな径を有する一方向に整列した直線的細孔とこれに交わる曲線的細孔とからなる比較的複雑な３次元細孔構造を有し、イオン交換時のカチオンの拡散、およびＮＨ３等のガス分子の拡散が容易である。また、このような構造はモルデナイト、ホージャサイト等が一方向に整列した直線的な空孔のみを有するのに対して、特異な構造であり、このような複雑な空孔構造であるがゆえに、βゼオライトは、熱による構造破壊が生じ難く安定性が高く、自動車用触媒にとって有効な材料である。
【００４５】
一般にゼオライトは、ＮＨ３のような塩基性化合物が吸着できる酸点を有していることが必要であるが、そのＳｉ／Ａｌ比に応じてその酸点の数が異なる。一般的にはＳｉ／Ａｌ比が低いゼオライトは酸点の数が多いが、水蒸気共存での耐久において劣化度合いが大きく、逆にＳｉ／Ａｌ比が高いゼオライトは耐熱性に優れている。本触媒において、ゼオライトの酸点にＮＨ３が吸着し、そこが活性点となってＮＯ２などの窒素酸化物を還元除去するので、酸点が多い方（Ｓｉ／Ａｌ比が低い方）が脱硝反応には有利である。Ｓｉ／Ａｌ比に相当する指標として、成分分析によるＳｉＯ２とＡｌ２Ｏ３のモル比（以下でＳＡＲと略記する）が一般的に使用される。上述のようにＳＡＲについては耐久性と活性がトレードオフの関係であるが、これらを考慮すると、ゼオライトのＳＡＲは１５〜３００が好ましく、１７〜６０がより好ましい。このような特性はβ型ゼオライト、そしてＭＦＩ型ゼオライトも同様に有している。
本触媒のゼオライト（Ｄ）には、鉄元素を含むゼオライトが主成分として含有されることが好ましい。通常、ゼオライトには固体酸点として、カチオンがカウンターイオンとして存在する。カチオンとしては、アンモニウムイオンやプロトンが一般的であるが、本触媒に使用されるβ型ゼオライトにはカチオン種として鉄元素が添加され、以下、本発明では「Ｆｅ−β」ということがある。
鉄元素でイオン交換されたβ型ゼオライトによって本発明の作用が向上する理由は定かではないが、ゼオライト表面においてＮＯをＮＯ２に酸化してＮＨ３との反応活性を高め、ゼオライトの骨格構造が安定化され、耐熱性の向上に寄与していると考えられる。
ゼオライトに対するＦｅの添加量は、Ｆｅ２Ｏ３換算で０．１〜５重量％が好ましく、０．５〜４．５重量％がより好ましい。鉄元素の量がＦｅ２Ｏ３換算で５重量％を超えると、活性な固体酸点の数が確保できなくなり活性が下がる。鉄元素の量がＦｅ２Ｏ３換算で０．１重量％未満では、充分なＮＯｘ浄化性能が得られず排気ガスの浄化性能が低下するので好ましくない。なお、イオン交換種として添加される鉄元素は、その全てがイオン交換されても良いが、その一部が酸化鉄の状態で存在していても良い。
【００４６】
すなわち、鉄元素（以下、これを金属触媒成分ともいう）の担持の方法は、イオン交換でも含浸による方法でも構わない。本発明では、ゼオライトの少なくとも一部が、金属触媒成分によりイオン交換されていることが望ましい。適切にイオン交換されることにより、ゼオライトの骨格構造が安定化され、ゼオライトそのものの耐熱性が向上する。なお、金属触媒成分は、完全にイオン交換されなくてもよく、その一部が酸化物として存在しても良い。
ゼオライトへの鉄元素の担持方法については特に制限はない。このような鉄元素を添加したゼオライトは、主要なゼオライトメーカーから様々なグレードのものが購入でき、また、特開２００５−５０２４５１号公報などに記載された要領で製造できる。一般的な担持方法としては、イオン交換法の他、鉄元素を含む硝酸塩、酢酸塩、塩化物等の水溶液に、ゼオライトを加えて含浸法で担持してもよいし、アルカリ等でｐＨ調整することにより得られた沈殿物を乾燥・焼成してもよいし、上記鉄元素を含む硝酸塩、酢酸塩、塩化物等の水溶液にゼオライトを浸漬した後、蒸発乾固させてもよい。焼成温度は、３００〜８００℃が好ましく、４００〜６００℃がより好ましい。加熱手段については、電気炉やガス炉等の公知の加熱手段によって行う事ができる。
【００４７】
本発明において好ましい三次元細孔構造を有するゼオライトとして、例えばＭＦＩ型ゼオライトもＳＣＲ成分として知られている。ここでＭＦＩ型ゼオライトのＳｉ／Ａｌ比も上述したβ型ゼオライトと同様である。ＭＦＩ型ゼオライトは、β型ゼオライト同様に鉄元素が含まれていることが好ましい。このうち、鉄元素が含まれるＭＦＩ型ゼオライトについては、以下「Ｆｅ−ＭＦＩ」ということがある。
また、ゼオライト種としては上記のゼオライトに加え、他にＡ、Ｘ、Ｙ、ＭＯＲ、ＣＨＡ、ＳＡＰＯ等様々なタイプのゼオライトの一種以上と組み合わせて使用してもよい。
本触媒を他のタイプのゼオライトと併用する場合には、全ゼオライト中、前記各種β型ゼオライト若しくはＭＦＩ型ゼオライトのトータルの比率が５０〜１００％であることが好ましい。
また、ゼオライトは、前記鉄元素の他に、他の遷移金属、希土類金属、また貴金属などを含んでいてもよい。具体的には、ニッケル、コバルト、ジルコニウム、銅などの遷移金属、セリウム、ランタン、プラセオジム、ネオジウムなどの希土類金属、などを挙げることができる。
また、金、銀、白金、パラジウム、ロジウム、イリジウム、ルテニウム等の貴金属やニオブ、タングステン、タンタル、セリア、セリウム・ジルコニウム複合酸化物、酸化ランタン、アルミナ、シリカ、ジルコニア、バナジアや、スズ、ガリウムなどアルカリ元素、アルカリ土類元素など一般に触媒材料として使用可能な材料を、本発明の目的を阻害しない範囲で適宜添加することができる。
【００４８】
本発明においてゼオライト（Ｄ）は、全ゼオライト量に対してＦｅ元素を含むゼオライトが５０〜１００重量％含まれる事が好ましく、６０〜１００重量％含まれる事がより好ましい。鉄元素を含まないゼオライトはＳＣＲとしての活性も低いため、そのようなゼオライトの量が増える事は望ましくない。
ゼオライト（D）の含有量は、０〜１５０ｇ／Ｌであり、より好ましくは０〜１２０ｇ／Ｌである。ゼオライトが存在することで、ＮＨ３とＮＯｘの反応が促進され、またＮＨ３吸着容量が大きくなるのでＰｔなどの貴金属と接触するＮＨ３が増え、ＮＨ３酸化が促進されるが、１５０ｇ／Ｌを超えると、圧損上昇によるエンジンへの負荷が高くなり好ましくない。
【００４９】
（３）一体構造型担体
本発明における一体構造型担体は、その種類によって特に制限されない。ハニカム構造型担体をはじめ、細い繊維状物を編んだシート状構造体、比較的太い繊維状物からなるフェルト様の不燃性構造体が使用できる。中でもハニカム構造型担体が好ましく、このようなハニカム構造型担体の表面に触媒成分を被覆したものを、以下、ハニカム構造型触媒ということがある。
【００５０】
ハニカム構造型担体の種類は、特に限定されるものではなく、公知のハニカム構造型担体の中から選択可能である。このようなものには、フロースルー型担体や、ＤＰＦ、ＣＳＦに用いられるウォールフロー型担体があるが、本発明では、本触媒が選択還元触媒（ＳＣＲ）の後段にスリップＮＨ３の浄化のみを目的として使用されるので、フロースルー型担体が好ましい。
また、このようなハニカム構造体はその全体形状も任意であり、円柱型、四角柱型、六角柱型など、適用する排気系の構造に応じて適宜選択できる。さらに開口部の孔数についても処理すべき排気ガスの種類、ガス流量、圧力損失あるいは除去効率などを考慮して適正な孔数が決められるが、通常、ディーゼル自動車の排気ガス浄化用では、１平方インチ当たり１０〜１５００個程度、特に１００〜９００個であることが好ましい。１平方インチ当たりのセル密度が１０個以上であれば、排気ガスと触媒の接触面積を確保でき、充分な排気ガスの浄化機能が得られ、１平方インチ当たりのセル密度が１５００個以下であれば、著しい排気ガスの圧力損失が生じないので内燃機関の性能を損なう事がない。
また、下層については、本発明の触媒成分を、セラミックス等の浸透性の構造担体に被覆して使用する場合、下層の成分が構造担体に浸透し、下層の全て、またはその一部が構造担体と一体化していてもよい。また、構造担体を下層の成分で構成し、その上に上層の成分を被覆しても良い。なお、下層と構造担体の間に、触媒層の密着性の向上などを目的としてボトム層を設ける場合もあるが、この場合、ボトム層と下層の関係は、前記構造担体と下層の関係に同じである。
また、このようなハニカム構造型担体は、セルの壁の厚みを２〜１２ｍｉｌ（ミリインチ）とすることが好ましく、４〜８ｍｉｌがより好ましい。また、ハニカム構造型担体の材質としては、ステンレス等の金属、コーディエライト等のセラミックスがある。
なお、本発明では、細い繊維状物を編んだシート状構造体、比較的太い繊維状物からなるフェルト様の不燃性構造体も使用できるが、これらハニカム構造担体とは異なる一体構造型担体は、背圧が高まる恐れはあるものの、触媒成分の担持量が大きく、また排気ガスとの接触面積が大きいので、他の構造型担体よりも処理能力が高くなる場合がある。
【００５１】
本触媒の成分が上記フロースルー型ハニカム担体に被覆して使用される場合、その被覆量は、１平方インチ当たりの開口部の孔数２００〜９００個、セルの壁の厚みが４〜８ｍｉｌの担体において、上層は下層の５０％以上の被覆量で、上層下層の合計の被覆量は単位体積あたり４０ｇ／Ｌ以上であることが好ましく５０ｇ／Ｌ以上であることがより好ましい。
なお、被覆量の上限は、生産コストが上昇したり、ハニカムの孔が目詰まりを起こしたりして、排気ガスの背圧が著しく上昇しない程度であれば特に限定されないが、前記フロースルー型ハニカム担体において、凡そ２３０ｇ／Ｌ以下が望ましく、１７０ｇ／Ｌ程度に留める事がより望ましい。使用する担体のセル密度にもよるが、現実的なセル密度のハニカム構造体を使用する場合には、２３０ｇ／Ｌを超える量の触媒を担持すると背圧が上昇し、燃焼機関の性能を阻害する場合がある。
【００５２】
本発明の触媒には、下層触媒層又は上層触媒層を構成する材料として、上記した材料の他、固体酸、あるいはバインダーなども混合して用いる事ができる。このような固体酸としてはＷＯ３／Ｚｒ、ＷＯ３／Ｔｉ、ＳＯ３／Ｚｒ、メタロシリケート等が挙げられ、バインダーとしては、アルミナ、シリカ、チタニア、シリカ−アルミナ、ジルコニア及びそれらのゾル・ゲル・溶液などを使用することが好ましい。
【００５３】
各層の厚さは、特に制限されず、例えば１〜４３０μｍであればよく、特に２０〜２５０μｍの範囲が好ましい。上層の厚さは、４０〜２５０μｍ、下層の厚さは１〜１８０μｍであることが望ましい。各層の厚みは不均一であっても差し支えないが、平均値が上記範囲内であることが好ましい。各層の厚みが薄すぎると触媒成分が不足し層としての機能を発揮しづらくなり、一方、各層の厚みが厚すぎると、ガス拡散性が低下し、物質移動が阻害されるので好ましくない。  
【００５４】
２．アンモニア酸化触媒の製造方法
本発明の触媒を調製するには、まず、下層触媒材料、上層触媒材料、一体構造型担体を用意する。触媒材料は必要に応じてバインダーや界面活性剤などの添加剤を、水または水に水溶性有機溶媒を加えた溶媒と混合してスラリー状混合物にしてから、一体構造型担体へ塗工した後、乾燥、焼成する事により製造される。なお、水または水に水溶性有機溶媒を加えた溶媒については以下「水系媒体」という。
すなわち、触媒材料と水系媒体とを所定の比率で混合してスラリー状混合物を得る。本発明においては、水系媒体は、スラリー中で各触媒成分が均一に分散できる量を用いれば良い。
【００５５】
下層触媒材料は、少なくとも白金を含む貴金属触媒成分、少なくともチタニア及びシリカを主成分とする複合酸化物（Ａ）、アルミナ、又はアルミナ及びシリカからなる複合酸化物（Ｂ）のいずれかを含む無機母材として含んでいる。貴金属触媒成分は、予め無機母材に担持させておくこともできる。金属触媒成分と無機母材を水系媒体中で混合してスラリーを調製しておく。
【００５６】
下層触媒材料を調製するにあたり、貴金属を、予め無機母材に担持させておく場合、適宜公知の方法を採用できるが、その一例を示すと以下のとおりである。
まず、貴金属成分の原料として硝酸塩、硫酸塩、炭酸塩、酢酸塩等の化合物、具体的には塩化白金（ＩＶ）酸、亜硝酸ジアンミン白金（ＩＩ）、水酸化白金酸アミン溶液、塩化白金酸、硝酸白金、ジニトロジアンミンパラジウム、硝酸パラジウム、塩化パラジウム、塩化ロジウム（ＩＩＩ）、硝酸ロジウム（ＩＩＩ）として用意する。これらから貴金属成分原料を選択して水、有機溶媒に溶解する。
【００５７】
次に、この貴金属成分原料の溶液を、水系媒体と共に無機母材と混合した後、５０〜２００℃で乾燥して溶媒を除去した後、３００〜１２００℃で焼成する。なお、上記成分以外に、酸素吸蔵放出材料、バインダー等として公知の触媒材料を配合してもよい。このような公知の触媒材料としては、セリウム−ジルコニウム系複合酸化物や、酸化セリウム、チタニア、ジルコニア、アルミナ、シリカ、シリカ−アルミナ、アルカリ金属材料、アルカリ土類金属材料、遷移金属材料、希土類金属材料、銀、銀塩等が挙げられ、必要に応じて分散剤、ｐＨ調整剤を合わせて使用することができる。
【００５８】
次に、触媒組成物をスラリー状混合物として一体構造型担体に塗工し、触媒組成物を被覆する。塗工方法は、特に限定されないが、ウォッシュコート法が好ましい。塗工した後、乾燥、焼成を行う事により触媒組成物が担持された一体構造型触媒が得られる。なお、乾燥温度は、１００〜３００℃が好ましく、１００〜２００℃がより好ましい。また、焼成温度は、３００〜７００℃が好ましく、特に４００〜６００℃が好ましい。乾燥時間は０．５〜２時間、焼成時間は１〜３時間が好ましい。加熱手段については、電気炉やガス炉等の公知の加熱手段によって行う事ができる。
上記のようにして一体構造型担体へ下層触媒材料を塗工した後に乾燥、焼成し、次に、この層の上に上層触媒材料を塗工し、乾燥、焼成して本発明のアンモニア酸化触媒を調製する。上層触媒材料は、実質的にシリカ、酸化タングステン、セリア、及びジルコニアからなる複合酸化物（Ｃ）を含み、これとは別に、上層触媒原料としてゼオライトを必要により配合することができる。
このほか、ウォッシュコート法により下層触媒材料、上層触媒材料を２回続けて塗工した後に、一度で乾燥、焼成したり、あるいは、ウォッシュコート法により下層触媒材料を塗工した後に乾燥し、その上に二層目以降の材料を被覆した後乾燥し、一度に焼成してもよい。
【００５９】
ハニカム型一体構造型担体に触媒組成物を被覆する場合、ハニカム形状が多角形であると、層の厚みはハニカムの部位により異なることがあるが、実質的に殆どの部位で上層、下層とも、１〜２５０μｍの範囲であり、特に２０〜２５０μｍの範囲である事がより好ましい。
上層が薄すぎて５μｍ未満であると、先のガス拡散性が低下することがあり、トータルの層が厚すぎて４３０μｍを超えると、通常使われるハニカム型一体構造型担体に本発明の触媒組成物を被覆した場合に、圧損上昇によるエンジンへの負荷が懸念される。特に好ましい厚さは、上層：４０〜２５０μｍ、下層：１〜１８０μｍである。
【００６０】
３．排気ガス浄化触媒装置、それを用いた浄化方法
本発明では、排気ガス流路に、一酸化窒素、炭化水素の酸化機能を有する酸化触媒（ＤＯＣ）と、パティキュレートマターを捕集し燃焼除去するフィルター（ＤＰＦ）と、尿素水溶液もしくはアンモニア水溶液を供給する噴霧手段と、選択還元触媒（ＳＣＲ）と、前記のアンモニア酸化触媒（ＡＭＯＸ）をこの順序で配置することで排気ガス浄化触媒装置が構成される。
【００６１】
ディーゼルエンジンは、その構造上の特徴からガソリンエンジンと比べると比較的排気ガスの温度が低く、その温度は概ね室温〜７００℃である。特に始動時や低負荷時には排気ガス温度が低い。しかし、排気ガスの温度が低い場合には触媒の温度も充分に上昇せず、浄化性能が充分に発揮されず、排気ガス中のＮＯｘが充分に浄化されずに排出されやすい。
【００６２】
排気ガス中のＮＯｘの浄化においては、排気ガス中のＮＯとＮＯ２の比が１：１の状態でＳＣＲ触媒に接触させる事が望ましい。前述の脱硝反応式（３）の反応速度が最も速いためである。そのため、排気ガス流れに対し、本触媒の前段にＮＯ酸化手段として、排気ガス中のＨＣ、ＣＯを酸化する酸化触媒（ＤＯＣ）や、排気ガス中に含まれる可燃性粒子成分を捕集するフィルター（ＤＰＦ）を配置するのである。
酸化触媒としては、公知の白金、またはパラジウムのうち少なくとも一種が担持された活性アルミナを主成分とする触媒を用いることができる。なおその酸化触媒の担体としては、活性アルミナがＬａを含むものを使用することもできる。さらにセリウムでイオン交換したβ型ゼオライトを含有する触媒を用いても良い。
【００６３】
このようにＤＯＣには、貴金属成分として白金成分またパラジウム成分を含むことが好ましく、この貴金属成分の量は金属換算で０．１〜４ｇ／Ｌ含む事が好ましく、０．５〜３ｇ／Ｌ含むことがより好ましい。貴金属成分が多すぎると高コストとなってしまい、少なすぎると好適なＮＯ２／ＮＯｘ比にならない事がある。
また、この貴金属成分には金属換算で３０〜１００ｗ％の白金を含む事が好ましく、５０〜１００ｗ％の白金を含む事がより好ましい。ディーゼル自動車の燃料に使用される軽油には硫黄成分を含むものが少なくなく、このような硫黄成分を含む排気ガスにより、触媒成分中の貴金属が被毒してしまうことがあるが、パラジウムは硫黄被毒し易い傾向が知られており、これに対し白金は硫黄被毒し難い傾向が知られている。そのため、本発明に使用されるＤＯＣには貴金属成分として白金を主成分として使用する事が好ましい。
【００６４】
なお、ＤＰＦで捕集した可燃性粒子成分は、その後燃焼して除去され、ＤＰＦ機能が再生される。ＤＰＦにおける煤の燃焼にはＮＯ２を使用する。ＮＯ２による煤の燃焼は酸素に比べて穏やかであり、燃焼熱によるＤＰＦの破損を誘発し難い。ＤＰＦにはこの燃焼再生を促進する目的で酸化触媒を被覆したものがあり、ＣＳＦといわれている。本発明では特に断りの無い限り、ＤＰＦはＣＳＦを包含するものとする。
これらＤＯＣ、ＤＰＦの後段には、尿素水溶液もしくはアンモニア水溶液を供給する噴霧手段とＳＣＲ触媒が配置される。本発明が適用される燃焼機関は、ディーゼルエンジンの場合、排気量１Ｌ程度の小型自動車から、排気量５０Ｌを超えるような重機用（ヘビーデューティー）ディーゼルエンジンまであり、また、それらディーゼルエンジンから排出される排気ガス中のＮＯｘは、その稼動状態、また燃焼制御の方法等により大きく異なる。そして、これらディーゼルエンジンから排出される排気ガス中のＮＯｘを浄化するために使用されるＳＣＲ触媒も、１Ｌ程度から５０Ｌを超えるディーゼルエンジン排気量の多様性にあわせて選定できる。
また、排気ガス中のＮＯｘを浄化する手段として、ＳＣＲとは別にＮＯｘ吸蔵触媒を使用する場合があり、ＬＮＴ（Ｌｅａｎ  ＮＯｘ  Ｔｒａｐ）といわれる。ＬＮＴに吸蔵されたＮＯｘは、排気ガス中の還元成分であるＨＣやＣＯを還元剤としてＮＯｘを浄化するが、ＳＣＲはこのようなＬＮＴと組み合わせても良い。
【００６５】
本発明では、ＳＣＲとして、少なくとも鉄元素を含むゼオライトと、実質的にシリカ、酸化タングステン、セリア、及びジルコニアからなる複合酸化物を含む触媒層を一体構造型担体の表面に被覆してなる選択還元型触媒（ＳＣＲ）を使用することが好ましい。複合酸化物としては、本触媒の成分である複合酸化物（Ｃ）のほか、この複合酸化物（Ｃ）からシリカが除去された材料も使用できる。このＳＣＲ触媒の成分であるゼオライトとしては次に記載するゼオライト（Ｄ）が好ましい。
【００６６】
ゼオライト（Ｄ）は、全ゼオライト量に対してＦｅ−βが２０〜８０重量％含まれる事が好ましく、３０〜７０重量％含まれる事がより好ましい。また、Ｆｅ−βとＦｅ，Ｃｅ−βを混合して使用する場合、Ｆｅ−βとＦｅ，Ｃｅ−βの割合は、全ゼオライト量に対してそれぞれ２０〜５０重量％が好ましく、２０〜４０重量％がより好ましい。鉄元素を添加したゼオライトは、主要なゼオライトメーカーから様々なグレードのものが購入でき、また、特開２００５−５０２４５１号公報などに記載された要領で製造できる。また、ゼオライト（Ｄ）は、少なくとも鉄元素を含む脱硝成分であり、例えば三次元の細孔構造を有するβ型、ＭＦＩ型のゼオライトをはじめ、Ａ、Ｘ、Ｙ、ＭＯＲなどのゼオライトが挙げられる。
【００６７】
また、複合酸化物（Ｃ）の組成は、前記と同じく、シリカ：２０重量％以下、酸化タングステン：１〜５０重量％、セリア：１〜６０重量％、及びジルコニア：３０〜９０重量％であり、より好ましくは、シリカ：５重量％以下、酸化タングステン：３〜３０重量％、セリア：５〜４０重量％、及びジルコニア：５０〜９０重量％である。その被覆量は、触媒層の全体に対して、１０〜８０重量％とすることが好ましい。被覆量が、触媒層の全体に対して、１０重量％未満では、脱硝性能が不十分となり、８０重量％を超えるとゼオライト（Ｄ）との複合効果が期待できないためである。
また、還元剤が尿素である場合は、ＳＣＲ触媒には、前記の脱硝成分であるゼオライト（Ｄ）、複合酸化物（Ｃ）に加え、尿素成分の加水分解成分として複合酸化物（Ｅ）を含有することが望ましい。複合酸化物（Ｅ）は、実質的にチタニア、シリカ、及びジルコニアからなる複合酸化物であることが好ましい。また、その組成が、チタニア：７０〜９５重量％、シリカ：１〜１０重量％、及びジルコニア：５〜２０重量％であることがより好ましい。
【００６８】
また、触媒層を構成する脱硝成分（Ｄ）、複合酸化物（Ｃ）及び尿素加水分解成分（Ｅ）の被覆量が、２００〜３５０ｇ／Ｌであることが好ましく、２２０〜３３０ｇ／Ｌがより好ましい。被覆量が少なすぎると、脱硝効果が充分に得られない場合があり、多すぎるとハニカムの孔が目詰まりを起こしたりして、排気ガスの背圧が著しく上昇し、エンジンの性能を低下させる恐れがある。
そして、ゼオライト（Ｄ）の被覆量が、触媒層の全体に対して、１０〜８０重量％であること、複合酸化物（Ｃ）の被覆量が、触媒層の全体に対して、１０〜８０重量％であること、複合酸化物（Ｅ）の被覆量が、触媒層の全体に対して、１〜３０重量％であることが好ましい。
【００６９】
また、ＳＣＲ触媒は、一体構造型担体の上に一層構造で被覆してもよいが、二層構造以上になるように被覆し積層したものでもよい。一体構造型担体の表面に、少なくとも鉄元素を含むゼオライト（Ｄ）と、実質的にシリカ、酸化タングステン、セリア、及びジルコニアからなる複合酸化物（Ｃ）と、実質的にチタニア、シリカ、及びジルコニアからなる複合酸化物（Ｄ）を含む触媒層が上下二層に被覆されていることが好ましい。
そして、下層がゼオライト（Ｄ）５０〜９０重量％、複合酸化物（Ｃ）１０〜４０重量％、及び複合酸化物（Ｅ）１〜３０重量％を含むこと、一方、上層がゼオライト（Ｄ）１０〜４０重量％、複合酸化物（Ｃ）５０〜９０重量％、及び複合酸化物（Ｅ）１〜３０重量％を含むことがより好ましい。このように、下層でゼオライト（Ｄ）の比率を高め、上層では複合酸化物（Ｂ）の比率を高めることで、排気ガス中のＮＯｘの浄化性能を向上させることができる。
特に、下層の被覆量が全体の２０〜５０重量％であり、上層の被覆量が全体の５０〜８０重量％であることが好ましい。このように下層の被覆量に対して、上層の被覆量を多くすることで、十分に高い脱硝性能をあげることができる。下層の被覆量が全体の３０〜４５重量％であり、上層の被覆量が全体の５５〜７０重量％であることがより好ましい。
【００７０】
上記のＳＣＲ触媒は、優れた脱硝性能を有することから、従来よりもアンモニアを効率的に活用することができる。
本発明では、ＳＣＲ触媒の後段に、ＮＨ３浄化機能を有する本触媒が配置される。本触媒は、ＮＨ３浄化性能に優れることから、排気ガス流れに対し、ＳＣＲ触媒からスリップしてくるＮＨ３を効率的に酸化することができる。
【００７１】
ＮＨ３スリップは、例えば、ＮＨ３がＳＣＲ触媒に吸着した状態で急加速されるなどにより排気ガス温度が急昇温すると、脱離したＮＨ３がＳＣＲ触媒でのＮＯｘ浄化反応には寄与しないため発生する。こういった使用条件ではＳＣＲ触媒下流に設置されるアンモニア酸化触媒も比較的温度が低い状態であるが、本発明のアンモニア酸化触媒（ＡＭＯＸ）は少ない貴金属量でも効果的にＮＨ３を酸化浄化できる。
【００７２】
またＮＨ３酸化浄化と同時に、本発明のアンモニア酸化触媒（ＡＭＯＸ）は上層にＳＣＲ機能を有する触媒成分があるのでＮＯｘ排出を抑制できる。すなわち、スリップしたＮＨ３がアンモニア酸化触媒（ＡＭＯＸ）に流入し、一部は上層に吸着保持され、また一部は上層を通過して下層に届く。下層に届いたＮＨ３は貴金属成分（Ｐｔ）によってＮ２ＯやＮＯ、ＮＯ２などのＮＯｘ成分に酸化され、これらＮＯｘが上層に移行して、上層に吸着保持されたＮＨ３と反応し、Ｎ２とＨ２Ｏとして排出される。下層に任意で含まれるＳＣＲ機能を有する触媒成分にも、下層に届いたＮＨ３が吸着保持され、同じくＮＨ３酸化により生成したＮＯｘがこれらと反応しＮ２とＨ２Ｏとして排出される。
【００７３】
さらに、そもそも本発明のアンモニア酸化触媒（ＡＭＯＸ）に流入するＮＨ３は上層にＳＣＲ機能を有する触媒成分があるので、前述したようにＳＣＲ反応に利用される為、酸化反応で消費されるＮＨ３は、入手したＮＨ３よりも少ない。その結果、ＮＨ３の酸化反応で副生するＮ２Ｏも抑制できる。
【００７４】
また、自動車用ディーゼルエンジンから排出される排気ガスの温度は広範囲にわたるが、これを概ね３００℃以下を低温域として、また概ね３００℃以上を高温域として分けた場合、本発明のＮＨ３酸化触媒は、低温域ではＮＨ３の酸化浄化活性に優れ、かつＮ２Ｏの副生を抑制し、またＮＨ３酸化浄化活性がほぼ１００％に達する高温域ではの上述の触媒構造によりＮＯｘの排出を抑制することができる。
なお、本発明のアンモニア酸化触媒（ＡＭＯＸ）を用いた浄化装置や浄化方法は、上述の組合せ、すなわちＤＯＣ＋ＤＰＦ＋噴霧装置＋ＳＣＲ＋ＡＭＯＸの態様に限定されるものではない。アンモニアが流入する条件であれば本発明のアンモニア酸化触媒（ＡＭＯＸ）を利用できる。
例えば、特許文献６特開２００８−２７９３３４に記載のＳＲＯＣとしての実施形態も、本発明のアンモニア酸化触媒（ＡＭＯＸ）を用いた浄化装置や浄化方法の1つである。
【実施例】
【００７５】
以下に実施例及び比較例を示し、本発明の特徴を一層明確にする。なお、本発明は、これら実施例の態様に限定されるものではない。なお、本実施例、並びに比較例に使用する触媒は次に示す方法によって調製した。【００７６】
［実施例１］
ＡＭＯＸ（１）の製造
＝下層（ＮＨ３酸化機能を有する触媒層；）＝
複合酸化物（Ａ）の１種であるチタニア粉末Ａ（８７重量％ＴｉＯ２／１０重量％ＺｒＯ２／３重量％ＳｉＯ２）とチタニア粉末Ｂ（８５重量％ＴｉＯ２／１０重量％ＳｉＯ２／５重量％Ａｌ２Ｏ３）を重量比で１９：９の割合で予め混合させてチタニア混合粉末Ｃを得て、貴金属担持用の母材とした。次に、このチタニア混合粉末Ｃに、貴金属成分原料としての塩化白金水溶液を含浸担持させてＰｔ担持チタニア混合粉末Ｃ（Ｐｔ換算０．３５６重量％、最終的な触媒の担体体積あたりのＰｔ担持量０．１ｇ／Ｌに相当）を得た。
得られたＰｔ担持チタニア混合粉末Ｃ（２８１g）とバインダー（２０ｇ）と水をボールミルに投入し、所定の粒径となるまでミリングして、ＮＨ３酸化触媒層用スラリーＡを得た。
続いて、このスラリーＡに一体型構造担体、すなわちハニカムフロースルー型コージェライト担体（３００セル５ミル、φ２５．４ｍｍ×２４ｍｍ長さ）を浸漬させ、単位体積あたりの触媒担持量が３０．１ｇ／Ｌとなるようにウォッシュコート法で塗布した。その後、１５０℃で１時間乾燥させ、大気雰囲気下、５００℃で２時間焼成して下層塗布済み触媒Ａを得た。
＝上層（ＳＣＲ機能層）＝
複合酸化物（Ｃ）（１重量％ＳｉＯ２／１０重量％ＷＯ３／２３重量％ＣｅＯ２／６６重量％ＺｒＯ２）７５０ｇと、Ｆｅイオン交換ゼオライト（Ｆｅイオン交換量；２．２重量％Ｆｅ２Ｏ３換算、ＢＥＡ型、ＳＡＲ＝２６）２５０ｇと、バインダー４０ｇを水とともにボールミルに投入し、所定の粒径となるまでミリングして、ＳＣＲ機能層用スラリーＢを得た。
続いて、このスラリーＢに前記の下層塗布済み触媒Ａを浸漬させ、単位体積あたりの触媒担持量が１０４ｇ／Ｌとなるようにウォッシュコート法で塗布した。その後、１５０℃で１時間乾燥させ、大気雰囲気下、５００℃で２時間焼成して、表１に示すＡＭＯＸ（１）を得た。
その後、得られたＮＨ３酸化触媒を用いて、以下の触媒性能評価を実施した。【００７７】
＜触媒のエージング＞
触媒の性能評価に先立ち意図的に触媒性能を劣化させるために、６５０℃で１００時間熱処理を実施した。処理には雰囲気炉を用いて、１０ｖｏｌ％の水を含む加湿空気を流通させながら処理を行った。
＜触媒性能評価＞（ＮＯｘ・ＮＨ３−スリップ評価）
次項記載の測定条件のもと、触媒入口出口のＮＨ３、ＮＯ、ＮＯ２、Ｎ２Ｏのガス濃度を計測し、ＮＨ３転化率、ＮＯｘ排出濃度、Ｎ２Ｏ排出濃度の３つの指標でAMOX（１）の触媒性能を評価した。その結果を図１〜３に示した。
なお、ガス計測は所定温度に到達し所定濃度ガス流通開始後２０分経過した後に、各種ガス成分の濃度が安定した状態で測定した。
なおＮＨ３転化率、ＮＯｘ排出濃度は次の算出式に基づき計算した。
（ＮＨ３転化率）[%] ＝｛（入口ＮＨ３濃度）−（出口ＮＨ３濃度）｝/(入口ＮＨ３濃度)
×１００
（ＮＯｘ排出濃度）[ｐｐｍ] ＝（出口ＮＯ濃度）＋（出口ＮＯ２濃度）【００７８】
＜測定条件＞
・評価装置；モデルガス試験装置（菱明技研製）
・定量分析装置；ＦＴＩＲ（サーモエレクトロン製ＮＥＸＵＳ−６７０、２ｍガスセル）
・触媒サイズ；φ２５．４ｍｍ×２４ｍｍ、３００セル／５ミル、１２．２ｍＬ／個
・空間速度；１００，０００／ｈ
・全ガス流量；２０．３L／ｍｉｎ
・モデルガス組成（表２参照）【００７９】
［実施例２］
ＡＭＯＸ（２）の製造
Ｐｔ担持チタニア粉末の貴金属濃度を変更し、最終的な触媒の単位体積あたりのＰｔ担持量を０．０３ｇ／Ｌとして、ボールミルに投入するＰｔ担持チタニア粉末量を２８０．３ｇとして、下層の単位体積あたりの触媒担持量が３０．０３ｇ／Ｌとなるように変更する以外は実施例１に記載の方法と同様にして、表１に示すＡＭＯＸ（２）を得た。この触媒性能の評価結果を図１〜３に示す。【００８０】
［実施例３］
ＡＭＯＸ（３）の製造  
上層用スラリーを得る為にボールミルに投入する複合酸化物（Ｃ）（１重量％ＳｉＯ２／１０重量％ＷＯ３／２３重量％ＣｅＯ２／６６重量％ＺｒＯ２）を５００ｇ、Ｆｅイオン交換ゼオライト（Ｆｅイオン交換量；２．２重量％Ｆｅ２Ｏ３換算、ＢＥＡ型、ＳＡＲ＝２６）を５００ｇとした以外は実施例１に記載の方法と同様にして、表１に示すＡＭＯＸ（３）を得た。この触媒性能の評価結果を図１〜３に示す。【００８１】
［実施例４］
ＡＭＯＸ（４）の製造
上層用スラリーを得る為にボールミルに投入する複合酸化物（Ｃ）（１重量％ＳｉＯ２／１０重量％ＷＯ３／２３重量％ＣｅＯ２／６６重量％ＺｒＯ２）を２５０ｇ、Ｆｅイオン交換ゼオライト（Ｆｅイオン交換量；２．２重量％Ｆｅ２Ｏ３換算、ＢＥＡ型、ＳＡＲ＝２６）を７５０ｇとした以外は実施例１に記載の方法と同様にして、表１に示すＡＭＯＸ（４）を得た。この触媒性能の評価結果を図１〜３に示す。【００８２】
［実施例５］
ＡＭＯＸ（５）の製造
上層用スラリーを得る為にボールミルに投入する複合酸化物（Ｃ）（１重量％ＳｉＯ２／１０重量％ＷＯ３／２３重量％ＣｅＯ２／６６重量％ＺｒＯ２）を８５０ｇ、Ｆｅイオン交換ゼオライト（Ｆｅイオン交換量；２．２重量％Ｆｅ２Ｏ３換算、ＢＥＡ型、ＳＡＲ＝２６）を１５０ｇとした以外は実施例１に記載の方法と同様にして、表１に示すＡＭＯＸ（５）を得た。この触媒性能の評価結果を図１〜３に示す。【００８３】
［実施例６］
ＡＭＯＸ（６）の製造  
上層用スラリーを得る為にボールミルに投入する複合酸化物（Ｃ）（１重量％ＳｉＯ２／１０重量％ＷＯ３／２３重量％ＣｅＯ２／６６重量％ＺｒＯ２）を９５０ｇ、Ｆｅイオン交換ゼオライト（Ｆｅイオン交換量；２．２重量％Ｆｅ２Ｏ３換算、ＢＥＡ型、ＳＡＲ＝２６）を５０ｇとした以外は実施例１に記載の方法と同様にして、表１に示すＡＭＯＸ（６）を得た。この触媒性能の評価結果を図１〜３に示す。【００８４】
［実施例７］
ＡＭＯＸ（７）の製造  
Ｐｔ担持チタニア粉末の貴金属濃度を変更し、最終的な触媒の単位体積あたりのＰｔ担持量を０．０５ｇ／Ｌとして、ボールミルに投入するPt担持チタニア粉末量を２８０．５ｇとして、下層の単位体積あたりの触媒担持量が３０．０５ｇ／Ｌとなるように変更する以外は実施例５に記載の方法と同様にして、表１に示すＡＭＯＸ（７）を得た。この触媒性能の評価結果を図１〜３に示す。【００８５】
［実施例８］
ＡＭＯＸ（８）の製造  
＝下層（ＮＨ３酸化機能を有する触媒層；）＝
複合酸化物（Ａ）の一種であるチタニア粉末Ａ（８７重量％ＴｉＯ２／１０重量％ＺｒＯ２／３重量％ＳｉＯ２）に塩化白金水溶液を含浸担持させてＰｔ担持チタニア粉末（Ｐｔ換算０．３３２重量％、最終的な触媒の担体体積あたりのＰｔ担持量０．１ｇ／Ｌに相当）を得た。得られたＰｔ担持チタニア粉末と水をボールミルに投入し、所定の粒径となるまでミリングして、ＮＨ３酸化触媒層用スラリーＣを得た。
続いて、このスラリーＣに一体型構造担体、すなわちハニカムフロースルー型コージェライト担体（３００セル５ミル、φ２５．４ｍｍ×２４ｍｍ長さ）を浸漬させ、単位体積あたりの触媒担持量が３０．１ｇ／Ｌとなるようにウォッシュコート法で塗布した。その後、１５０℃で１時間乾燥させ、大気雰囲気下、５００℃で２時間焼成して下層塗布済み触媒Ｂを得た。
＝上層（ＳＣＲ機能層）＝
複合酸化物（Ｃ）（１重量％ＳｉＯ２／１０重量％ＷＯ３／２３重量％ＣｅＯ２／６６重量％ＺｒＯ２）１０００ｇとバインダー１２０ｇを水とともにボールミルに投入し、所定の粒径となるまでミリングして、ＳＣＲ機能層用スラリーＤを得た。
続いて、このスラリーＤに前記の下層塗布済み触媒Ｂを浸漬させ、単位体積あたりの触媒担持量が１１２ｇ／Ｌとなるようにウォッシュコート法で塗布した。その後、１５０℃で１時間乾燥させ、大気雰囲気下、５００℃で２時間焼成して、表１に示すＡＭＯＸ（８）を得た。この触媒性能の評価結果を図１〜３に示す。【００８６】
［実施例９］
ＡＭＯＸ（９）の製造  
複合酸化物（Ａ）の一種であるチタニア粉末Ａ（８７重量％ＴｉＯ２／１０重量％ＺｒＯ２／３重量％ＳｉＯ２）の代わりに、チタニア粉末Ｄ（９７重量％ＴｉＯ２／３重量％ＳｉＯ２）を用いた以外は実施例８に記載の方法と同様にして、表１に示すＡＭＯＸ（９）を得た。この触媒性能の評価結果を図１〜３に示す。【００８７】
［実施例１０］
ＡＭＯＸ（１０）の製造
チタニア粉末Ａ（８７重量％ＴｉＯ２／１０重量％ＺｒＯ２／３重量％ＳｉＯ２）の代わりに、複合酸化物（Ｂ）粉末（９８．５重量％Ａｌ２Ｏ３／１．５重量％ＳｉＯ２）を用いた以外は実施例８に記載の方法と同様にして、表１に示すＡＭＯＸ（１０）を得た。この触媒性能の評価結果を図１〜３に示す。【００８８】
［実施例１１］
ＡＭＯＸ（１１）の製造
実施例８の下層スラリーＣをウォッシュコート法で塗布後、実施例１の上層スラリーＢをウォッシュコート法で塗布することにより、表１に示すＡＭＯＸ（１１）を得た。この触媒性能の評価結果を図１〜３に示す。【００８９】
［実施例１２］
ＡＭＯＸ（１２）の製造  
＝下層（ＮＨ３酸化機能を有する触媒層；）＝
複合酸化物（Ａ）の１種であるチタニア粉末Ａ（８７重量％ＴｉＯ２／１０重量％ＺｒＯ２／３重量％ＳｉＯ２）に貴金属成分原料としての塩化白金水溶液を含浸担持させてＰｔ担持チタニア混合粉末Ｃ（Ｐｔ換算０．３９８重量％、最終的な触媒の担体体積あたりのＰｔ担持量０．１ｇ／Ｌに相当）を得た。
得られたＰｔ担持チタニア粉末Ａ（２５１g）とＦｅイオン交換ゼオライト（Ｆｅイオン交換量；２．２重量％Ｆｅ２Ｏ３換算、ＢＥＡ型、ＳＡＲ＝２６）５０ｇとバインダー（３０ｇ）と水をボールミルに投入し、所定の粒径となるまでミリングして、ＮＨ３酸化触媒層用スラリーＥを得た。
続いて、このスラリーＥに一体型構造担体、すなわちハニカムフロースルー型コージェライト担体（３００セル５ミル、φ２５．４ｍｍ×２４ｍｍ長さ）を浸漬させ、単位体積あたりの触媒担持量が３３．１ｇ／Ｌとなるようにウォッシュコート法で塗布した。その後、１５０℃で１時間乾燥させ、大気雰囲気下、５００℃で２時間焼成して下層塗布済み触媒Ｃを得た。
この下層塗布済み触媒Ｃを使って上層は実施例１と同様にしてウォッシュコート法で塗布し、表1に示すＡＭＯＸ（１２）を得た。この触媒性能の評価結果を図１〜３に示す。【００９０】
［実施例１３］
ＡＭＯＸ（１３）の製造  
＝下層（ＮＨ３酸化機能を有する触媒層；）＝
複合酸化物（Ａ）の１種であるチタニア粉末Ａ（８７重量％ＴｉＯ２／１０重量％ＺｒＯ２／３重量％ＳｉＯ２）に貴金属成分原料としての塩化白金水溶液を含浸担持させてＰｔ担持チタニア混合粉末Ｃ（Ｐｔ換算０．４９８重量％、最終的な触媒の担体体積あたりのＰｔ担持量０．１ｇ／Ｌに相当）を得た。
得られたＰｔ担持チタニア粉末A（２０１g）と複合酸化物（Ｃ）（１重量％ＳｉＯ２／１０重量％ＷＯ３／２３重量％ＣｅＯ２／６６重量％ＺｒＯ２）１００ｇとバインダー（３０ｇ）と水をボールミルに投入し、所定の粒径となるまでミリングして、ＮＨ３酸化触媒層用スラリーFを得た。
続いて、このスラリーＦに一体型構造担体、すなわちハニカムフロースルー型コージェライト担体（３００セル５ミル、φ２５．４ｍｍ×２４ｍｍ長さ）を浸漬させ、単位体積あたりの触媒担持量が３３．１ｇ／Ｌとなるようにウォッシュコート法で塗布した。その後、１５０℃で１時間乾燥させ、大気雰囲気下、５００℃で２時間焼成して下層塗布済み触媒Ｄを得た。
この下層塗布済み触媒Dを使って上層は実施例１と同様にしてウォッシュコート法で塗布し、表1に示すＡＭＯＸ（１３）を得た。この触媒性能の評価結果を図１〜３に示す。【００９１】
［実施例１４］
ＡＭＯＸ（１４）の製造   
＝下層（ＮＨ３酸化機能を有する触媒層；）＝
チタニア粉末Ｄ（９７重量％ＴｉＯ２／３重量％ＳｉＯ２）に塩化白金水溶液を含浸担持させてＰｔ担持チタニア粉末（Ｐｔ換算１．３１６重量％、最終的な触媒の担体体積あたりのＰｔ担持量０．４ｇ／Ｌに相当）を得た。得られたＰｔ担持チタニア粉末３０４ｇ、複合酸化物（Ｃ）（１重量％ＳｉＯ２／１０重量％ＷＯ３／２３重量％ＣｅＯ２／６６重量％ＺｒＯ２）３００ｇとバインダー３０ｇを水とともにボールミルに投入し、所定の粒径となるまでミリングして、ＮＨ３酸化触媒層用スラリーＧを得た。
続いて、このスラリーＧに一体型構造担体、すなわちハニカムフロースルー型コージェライト担体（３００セル５ミル、φ２５．４ｍｍ×２４ｍｍ長さ）を浸漬させ、単位体積あたりの触媒担持量が６３．４ｇ／Ｌとなるようにウォッシュコート法で塗布した。その後、１５０℃で１時間乾燥させ、大気雰囲気下、５００℃で２時間焼成して下層塗布済み触媒Eを得た。
＝上層（ＳＣＲ機能層）＝
複合酸化物（Ｃ）（１重量％ＳｉＯ２／１０重量％ＷＯ３／２３重量％ＣｅＯ２／６６重量％ＺｒＯ２）９００ｇ、Ｆｅイオン交換ゼオライト（Ｆｅイオン交換量；２．２重量％Ｆｅ２Ｏ３換算、ＢＥＡ型、ＳＡＲ＝２６）３００ｇとバインダー４０ｇを水とともにボールミルに投入し、所定の粒径となるまでミリングして、ＳＣＲ機能層用スラリーＨを得た。
続いて、このスラリーＨに前記の下層塗布済み触媒Eを浸漬させ、単位体積あたりの触媒担持量が１２４ｇ／Ｌとなるようにウォッシュコート法で塗布した。その後、１５０℃で１時間乾燥させ、大気雰囲気下、５００℃で２時間焼成して、表１に示すＡＭＯＸ（１４）を得た。この触媒性能の評価結果を図１〜３に示す。【００９２】
［実施例１５］
ＡＭＯＸ（１５）の製造  
下層のＰｔ担持チタニア粉末の貴金属濃度を変更し最終的な触媒の単位体積あたりのＰｔ担持量を０．０３ｇ／Ｌとしてボールミルに投入するPt担持チタニア粉末量を２５０．３ｇに変更し、下層用スラリーに加えるＦｅイオン交換ゼオライト（Ｆｅイオン交換量；２．２重量％Ｆｅ２Ｏ３換算、ＢＥＡ型、ＳＡＲ＝２６）を２０ｇとして、下層の単位体積あたりの触媒担持量が３０．０３ｇ／Ｌとなるように変更とする以外は実施例１２に記載の方法と同様にして、表１に示すＡＭＯＸ（１５）を得た。この触媒性能の評価結果を図１〜３に示す。【００９３】
［実施例１６］
ＡＭＯＸ（１６）の製造  
チタニア粉末Ａ（８７重量％ＴｉＯ２／１０重量％ＺｒＯ２／３重量％ＳｉＯ２）の代わりに、アルミナ粉末（１００重量％Ａｌ２Ｏ３）を用いた以外は実施例１１に記載の方法と同様にして、表１に示すＡＭＯＸ（１６）を得た。この触媒性能の評価結果を図１〜３に示す。【００９４】
【表１】
2012132678.tif 000002
【００９５】
【表２】
2012132678.tif 000003
【００９６】
［比較例１］
上記のアンモニア酸化触媒ＡＭＯＸ（１）に代えて、下記の方法で調製したアンモニア酸化触媒ＡＭＯＸ（１７）を用い、実施例１と同様にモデルガス試験装置に設置し、触媒性能を評価した。この触媒性能の評価結果を図１〜３に示す。
ＮＨ３酸化触媒ＡＭＯＸ（１７）の製造
＝下層（ＮＨ３酸化機能を有する触媒層）＝
貴金属成分原料としての塩化白金水溶液を、母材としてのチタニア粉末Ｅ（９０重量％ＴｉＯ２／１０重量％ＳｉＯ２、ＢＥＴ値：１００ｍ２／ｇ）に含浸担持させＰｔ担持チタニア粉末（Ｐｔ換算２．２２重量％、最終的な触媒の担体体積あたりのＰｔ担持量１．０ｇ／Ｌに相当）を得た。
得られたＰｔ担持チタニア粉末４５０ｇと、鉄元素でイオン交換したβ型ゼオライト｛Ｆｅイオン交換量；１．７６重量％（Ｆｅ２Ｏ３換算）、ＳＡＲ＝２８｝１００ｇと、鉄元素でイオン交換したＭＦＩ型ゼオライト｛Ｆｅイオン交換量；１．３５重量％（Ｆｅ２Ｏ３換算）、ＳＡＲ＝２３｝２００ｇと、バインダー１００ｇを水と一緒にボールミルに投入し、所定の粒径となるまでミリングして、ＮＨ３酸化触媒層用スラリーＩを得た。
続いて、このスラリーＩを一体型構造担体、すなわちハニカムフロースルー型コージェライト担体（３００セル／５ミル、φ２５．４ｍｍ×２４ｍｍ長さ）に浸漬させ、単位体積あたりの触媒担持量が８５ｇ／Ｌとなるようにウォッシュコート法で塗布した。その後、１５０℃で１時間乾燥させ、大気雰囲気下、５００℃で２時間焼成して下層塗布済み触媒Fを得た。このようにして得た下層塗布済み触媒Ｆには単位体積あたりＰｔが１．０ｇ／L担持されることとなる。
＝上層（ＳＣＲ層）＝
鉄元素でイオン交換したβ型ゼオライト｛Ｆｅイオン交換量；１．７６重量％（Ｆｅ２Ｏ３換算）、ＳＡＲ＝２８｝４００ｇと、鉄元素でイオン交換したＭＦＩ型ゼオライト｛Ｆｅイオン交換量；１．３５重量％（Ｆｅ２Ｏ３換算）、ＳＡＲ＝２３｝６００ｇと、酸化セリウム（ＢＥＴ値：１５０ｍ２／ｇ）２０ｇと、バインダー１００ｇを水とともにボールミルに投入し所定の粒径となるまでミリングして、ＳＣＲ機能層塗布用スラリーJを得た。
続いて、このスラリーJに下層塗布済み触媒Fを浸漬させ、単位体積あたりの触媒担持量が１１２ｇ／Ｌとなるようにウォッシュコート法で塗布した。その後、１５０℃で１時間乾燥させ、大気雰囲気下、５００℃で２時間焼成して表１に示す比較用のＡＭＯＸ（１７）を得た。【００９７】
［比較例２］
Ｐｔ担持チタニア粉末の貴金属濃度を変更し、最終的な触媒の単位体積あたりのＰｔ担持量を０．７ｇ／Lとしボールミルに投入するPt担持チタニア粉末量を４４７ｇに変更する以外は、比較例１に記載の方法と同様にして、表１に示す比較用のＡＭＯＸ（１８）を得た。同様にモデルガス試験装置に設置し、触媒性能を評価した。この触媒性能の評価結果を図１〜３に示す。【００９８】
［比較例３］
Ｐｔ担持チタニア粉末の貴金属濃度を変更し、最終的な触媒の単位体積あたりのＰｔ担持量を０．５ｇ／Lとしボールミルに投入するPt担持チタニア粉末量を４４５ｇに変更する以外は、比較例１に記載の方法と同様にして、表１に示す比較用のＡＭＯＸ（１９）を得た。同様にモデルガス試験装置に設置し、触媒性能を評価した。この触媒性能の評価結果を図１〜３に示す。【００９９】
［比較例４］
Ｐｔ担持チタニア粉末の貴金属濃度を変更し、最終的な触媒の単位体積あたりのＰｔ担持量を０．１ｇ／Lとしボールミルに投入するPt担持チタニア粉末量を４４１ｇに変更する以外は、比較例１に記載の方法と同様にして、表１に示す比較用のＡＭＯＸ（２０）を得た。同様にモデルガス試験装置に設置し、触媒性能を評価した。この触媒性能の評価結果を図１〜３に示す。【０１００】
［評価］
図１に示すとおり、実施例１〜１６では、アンモニア酸化触媒ＡＭＯＸ（１）〜（１６）が本発明の触媒成分として特定の複合酸化物を含んでいるために、比較例１のアンモニア酸化触媒（１７）に比べ、Ｐｔ量が少ないにもかかわらず図１に示すとおり、特に低温（２３０℃）でのＮＨ３転化率が優れていることがわかる。また、図２に示すとおり、他の評価温度と比べて排出濃度が高い２６０℃でのＮ２Ｏの排出濃度を比較した時に、実施例１〜１６は比較例１のアンモニア酸化触媒（１７）よりも低く抑えられている。また、図３に有害成分であるＮＯｘの副生状況を示すとおり、ガス組成としてＮＯｘを含む４００℃の評価結果では、９０％以上の十分高いＮＨ３転化率が得られているにもかかわらず、触媒に流入するガス中のＮＯｘ濃度３００ｐｐｍよりも触媒から流出し計測されたＮＯｘ濃度の方が低いことがわかる。これは実施例１〜１６のアンモニア酸化触媒ＡＭＯＸ（１）〜（１６）がNOｘ排出を抑制していることを示す。スリップしたＮＨ３を従来技術に比べて低貴金属担持量であっても高い効率で浄化し、かつＮ２Ｏの副生やＮＨ３の酸化に伴う新たなＮＯｘの発生を抑制していることが確認できる。
以上の結果より、本発明の触媒成分として特定の複合酸化物を含むアンモニア酸化触媒は従来のアンモニア酸化触媒に比べ、Ｎ２ＯやＮＯｘの副生抑制能力を有しつつ、Ｐｔの使用量を低減した上で、ＮＨ３の浄化性能を向上させることができる。
【産業上の利用分野】
【０１０１】
本発明は、ディーゼルエンジンなど自動車から排気される窒素酸化物の除去技術、スリップＮＨ３の浄化に対しても広く適用可能である。また、使用される燃料は、軽油の他、ガソリン、重油をはじめ、アルコール等のバイオ燃料、またバイオ燃料と軽油、バイオ燃料とガソリンの混合燃料を使用した燃焼機関から排出された排気ガスに対しても適用できる。さらに、本発明は、可燃性粒子成分が堆積したフィルターの再生を伴う排気ガス浄化触媒装置に適用しても効果が発揮される。
【図１】
2012132678.tif 000004
【図２】
2012132678.tif 000005
【図３】
2012132678.tif 000006
【国際調査報告】
2012132678.tif 000007
2012132678.tif 000008
2012132678.tif 000009
2012132678.tif 000010